(57)【要約】【課題】  色濁りのない鮮やかな色調を有する高彩度のカラー画像が形成され、かつ、優れた耐光性を有する静電荷像現像用トナーおよび画像形成方法を提供すること。【解決手段】  本発明の静電荷像現像用トナーは、少なくとも結着樹脂と着色剤とを含有するトナー粒子よりなる静電荷像現像用トナーであって、前記トナー粒子を構成する着色剤が、Ｃ．Ｉ．ソルベントブルー６３を含有することを特徴とする。また、画像形成方法は、少なくとも４種からなるフルカラートナーキットを用いる画像形成方法であって、シアン着色剤がＣ．Ｉ．ソルベントブルー６３を含有することを特徴とする。【選択図】  図１
2010160172.tif 000002
【特許請求の範囲】
【請求項１】
少なくとも結着樹脂と着色剤とを含有するトナー粒子よりなる静電荷像現像用トナーであって、
前記トナー粒子を構成する着色剤が、Ｃ．Ｉ．ソルベントブルー６３を含有することを特徴とする静電荷像現像用トナー。
【請求項２】
少なくとも結着樹脂とイエロー着色剤とを含有するイエロートナー粒子よりなる静電荷像現像用イエロートナーと、
少なくとも結着樹脂とマゼンタ着色剤とを含有するマゼンタトナー粒子よりなる静電荷像現像用マゼンタトナーと、
少なくとも結着樹脂とシアン着色剤とを含有するシアントナー粒子よりなる静電荷像現像用シアントナーと、
少なくとも結着樹脂とブラック着色剤とを含有するブラックトナー粒子よりなる静電荷像現像用ブラックトナーとの少なくとも４種からなるフルカラートナーキットを用いる画像形成方法であって、
前記シアン着色剤がＣ．Ｉ．ソルベントブルー６３を含有することを特徴とする画像形成方法。
【発明の詳細な説明】
【技術分野】
【０００１】
本発明は、電子写真方式によるカラー画像形成に用いられる静電荷像現像用トナーおよび画像形成方法に関する。
【背景技術】
【０００２】
近年、静電荷像現像用トナー（以下、単に「トナー」ともいう。）を用いた電子写真方式による画像形成によれば、従来から主として文書の作成などに用いられるモノクロ画像の形成の他、フルカラー画像の形成も行うことができるようになってきている。このようなトナーを用いたフルカラー画像の形成方法は、印刷用の版を必要とせず、必要な枚数のみをオンデマンドに作成できることから、少量の印刷物を作成する機会の多い軽印刷分野において主に利用されるようになった（例えば、特許文献１参照。）。
【０００３】
特に、カタログや広告などのフルカラーの印刷物を作成する場合においては、オリジナルに忠実な色が再現された画像を形成することを目的として、トナーには高い色再現性を有することが求められている。すなわち、フルカラー画像を形成する場合においては、原則としてイエロートナー、マゼンタトナーおよび／またはシアントナーを重ね合わせて形成される二次色によって、目標の色調を再現するので、オリジナルに忠実な色再現を実現する上でベースとなるこれらのカラートナーが高い色再現性を有することが求められている。そのため、各色のトナーにおける色再現性の向上を目的として、種々の着色剤の検討がなされている。
【０００４】
例えば、カラートナー用のシアン着色剤として、銅フタロシアニン系顔料が挙げられる。この銅フタロシアニン系顔料を用いたトナーは、汎用性があり、優れた耐光性を有する一方、形成される画像の反射スペクトルにおいて、長波長側のベースラインが高いことから、色濁りを感じさせる色合いの画像が形成される傾向が見られたので、企業のロゴマーク等の高い色再現性が求められる画像の形成には不向きとされていた。
【０００５】
そこで、銅フタロシアニン系顔料を改良することで色濁りを発生させない着色剤の開発が検討されている（例えば、特許文献２参照。）が、色濁りを十分に解消できるまでには至っていない。
【０００６】
また、銅フタロシアニン系顔料などの顔料を用いたトナーは、写真画像の色再現に最適な色相角を発現することが難しいとされていた。そこで、銅フタロシアニン系顔料に代えて、写真画像の色再現に最適な色相角を発現することができる着色剤の検討がおこなわれてきた（例えば、特許文献２および３参照。）が、最適な色相角を十分に発現するまでには至っていない。
【先行技術文献】
【特許文献】
【０００７】
【特許文献１】特開２００５−１５７３１４号公報
【特許文献２】特開平５−２３９３６８号公報
【特許文献３】特開２００６−６３１７１号公報
【発明の概要】
【発明が解決しようとする課題】
【０００８】
本発明は、以上の事情に基づいてなされたものであって、その目的は、色濁りのない鮮やかな色調を有する高彩度のカラー画像が形成され、かつ、優れた耐光性を有する静電荷像現像用トナーおよび画像形成方法を提供することにある。特に、写真画像の色再現に最適な色相角を発現することができ、さらに、高彩度の二次色を有する画像を形成することができる静電荷像現像用トナーおよび画像形成方法を提供することにある。
【課題を解決するための手段】
【０００９】
本発明の静電荷像現像用トナーは、少なくとも結着樹脂と着色剤とを含有するトナー粒子よりなる静電荷像現像用トナーであって、
前記トナー粒子を構成する着色剤が、Ｃ．Ｉ．ソルベントブルー６３を含有することを特徴とする。
【００１０】
本発明の画像形成方法は、少なくとも結着樹脂とイエロー着色剤とを含有するイエロートナー粒子よりなる静電荷像現像用イエロートナーと、
少なくとも結着樹脂とマゼンタ着色剤とを含有するマゼンタトナー粒子よりなる静電荷像現像用マゼンタトナーと、
少なくとも結着樹脂とシアン着色剤とを含有するシアントナー粒子よりなる静電荷像現像用シアントナーと、
少なくとも結着樹脂とブラック着色剤とを含有するブラックトナー粒子よりなる静電荷像現像用ブラックトナーとの少なくとも４種からなるフルカラートナーキットを用いる画像形成方法であって、
前記シアン着色剤がＣ．Ｉ．ソルベントブルー６３を含有することを特徴とする。
【発明の効果】
【００１１】
本発明の静電荷像現像用トナーによれば、着色剤としてＣ．Ｉ．ソルベントブルー６３を用いることにより、シアン色のトナー像を形成することができる。
【００１２】
本発明の静電荷像現像用トナーによれば、着色剤としてＣ．Ｉ．ソルベントブルー６３を用いることにより、形成されるカラー画像が色濁りのない鮮やかな色調を有するものとなり、かつ、形成される画像が長期間の間にわたって安定した耐光性を有するものとなる。
【００１３】
本発明の画像形成方法によれば、少なくとも４種のトナーからなるフルカラートナーキットを用いる画像形成方法において、静電荷像現像用シアントナーの着色剤としてＣ．Ｉ．ソルベントブルー６３を用いることにより、静電荷像現像用シアントナーによって形成される一次色による画像が鮮やかな色調を有するものとなることから、当該静電荷像現像用シアントナーと他色のカラートナーとを重ね合わせて形成される二次色による画像についても、色濁りのない鮮やかな色調を有するものとなる。さらに、色調の向上により、写真画像における色再現に最適な色相角を発現するものとなる。
【図面の簡単な説明】
【００１４】
【図１】本発明に用いられる画像形成装置の構成の一例を示す概略図である。
【発明を実施するための形態】
【００１５】
以下、本発明について詳細に説明する。
【００１６】
〔静電荷像現像用トナー〕
本発明の静電荷像現像用トナーは、少なくとも結着樹脂と着色剤とを含有するトナー粒子よりなるものであり、当該トナー粒子を構成する着色剤は、Ｃ．Ｉ．ソルベントブルー６３を含有するものである。
また、本発明の静電荷像現像用トナーは、シアン色のトナー像を形成する静電荷像現像用シアントナー（以下、単に「シアントナー」ともいう。）として用いることができ、前記シアントナーは、少なくとも結着樹脂と着色剤とを含有するシアントナー粒子よりなるものであり、当該シアントナー粒子を構成する着色剤は、Ｃ．Ｉ．ソルベントブルー６３またはこれを主成分として含有するものである。
【００１７】
本発明のトナーを構成するトナー粒子に、着色剤としてＣ．Ｉ．ソルベントブルー６３を用いることにより、形成されるカラー画像が色濁りのない鮮やかな色調を有するものとなり、かつ、形成される画像が長期間の間にわたって安定した耐光性を有するものとなる。このように、良好な色調を有する画像を形成する理由は、従来から用いられている銅フタロシアニン系顔料等に比べて、Ｃ．Ｉ．ソルベントブルー６３は結晶性が低いからであると推測される。すなわち、Ｃ．Ｉ．ソルベントブルー６３の低い結晶性により、トナー粒子中において着色剤の分散性が高く、従って、定着時において、転写材上における溶融トナー中に着色剤が局在化しないために、トナー付着量に応じた着色剤の量が定着されることになるので色むらが抑制され、形成されるカラー画像が鮮やかな色調を有するものになると推測される。また、二次色によってカラー画像を形成する場合においても、得られる画像に色濁りのない鮮やかな色調を有するものになると推測される。
【００１８】
また、本発明のトナーは、上記のように、トナー粒子中または定着画像において着色剤が均一に分散されることにより、色濁りのない色調を発現すると共に、着色剤の分子自体が安定的な構造を有するために十分な耐光性も有するものと推測される。さらに、トナー粒子中または定着画像において着色剤が均一に分散されることにより、高い分子吸光係数が期待され、少量の着色剤で十分な画像濃度が得られ、その結果、画像形成におけるトナーの消費量を低減することも可能であると考えられる。
【００１９】
〔着色剤〕
本発明に係るトナー粒子を構成する着色剤は、Ｃ．Ｉ．ソルベントブルー６３を含有するものである。
Ｃ．Ｉ．ソルベントブルー６３は、アントラセンジオン骨格を有している染料であり、深みのある色調を有しているものであり、従来から用いられている銅フタロシアニン系顔料に比べて色域の拡大を図ることができるものである。また、耐光性にも優れており、色味の変化を抑制することができるものである。
【００２０】
本発明のトナーは、着色剤としてＣ．Ｉ．ソルベントブルー６３を用いることにより、従来の着色剤を使用したトナーによる画像や印刷用のインクを用いた画像よりも、広く安定した色再現性を有する画像を形成することができる。また、光安定性に優れるので、色安定性も優れたものとなる。特に、ディスプレイ上において広い色域を有するコンピューターグラフィックスなどの画像を出力する場合において、ディスプレイ上の色域に近い色域を有する画像を形成することができる。
【００２１】
本発明のトナーは、Ｃ．Ｉ．ソルベントブルー６３の含有量が、トナー中に１〜１０質量％で含有されていることが好ましく、より好ましくは２〜８質量％である。Ｃ．Ｉ．ソルベントブルー６３の含有量が１質量％未満の場合においては、トナーの着色力が不足するおそれがある。一方、Ｃ．Ｉ．ソルベントブルー６３の含有量が１０質量％を超える場合においては、着色剤の遊離やキャリアなどへの付着が発生し、帯電性に影響を与えるおそれがある。
【００２２】
本発明のトナーがシアントナーとして用いられる場合において、シアン着色剤は、Ｃ．Ｉ．ソルベントブルー６３に加えて、銅フタロシアニンを含有することができる。この場合、銅フタロシアニンの含有量は、Ｃ．Ｉ．ソルベントブルー６３に対して５０質量％未満とすることが好ましい。銅フタロシアニンの含有量が５０質量％を超える場合においては、形成される画像に色濁りが発生するおそれがある。
【００２３】
本発明において、Ｃ．Ｉ．ソルベントブルー６３は、トナー粒子中に数平均一次粒子径で１０〜３００ｎｍ程度に分散されていることが好ましい。
この数平均一次粒子径は、トナー粒子の断面を透過型電子顕微鏡にて５万倍に拡大した写真を使用し、着色剤粒子のフェレ方向径を測定し、トナー粒子１０個を観察した着色剤粒子の粒子径の算術平均径を数平均一次粒子径とする。
【００２４】
〔トナー粒子の粒径〕
本発明に係るトナーを構成するトナー粒子は、体積基準におけるメディアン径（Ｄ５０ｖ）が３μｍ以上、８μｍ以下のものが好ましい。体積基準のメディアン径を上記範囲とすることにより、例えば、１２００ｄｐｉ（ｄｐｉ；１インチ（２．５４ｃｍ）あたりのドット数）レベルの非常に微小なドット画像を忠実に再現することができる。
本発明に係るトナーは、写真画像を忠実に再現することが課題の１つであるが、体積基準のメディアン径を上記範囲の小径レベルのものにすることにより、写真画像を構成するドットが微小化され、高精細な写真画像が得られる。特に、オンデマンド印刷と呼ばれる数百部から数千部レベルで注文を受ける印刷分野では、高精細な写真画像の入った印刷物を迅速にユーザへ納品することができる。
【００２５】
なお、体積基準のメディアン径（Ｄ５０ｖ）は、「マルチサイザー３」（ベックマン・コールター社製）に、データ処理用のコンピューターシステムを接続した装置を用いて測定、算出することができる。
測定手順としては、試料（トナー）０．０２ｇを、界面活性剤溶液２０ｍｌ（トナーの分散を目的として、例えば界面活性剤成分を含む中性洗剤を純水で１０倍希釈した界面活性剤溶液）で馴染ませた後、超音波分散を１分間行い、試料分散液を作製する。この試料分散液を、サンプルスタンド内の「ＩＳＯＴＯＮII」（ベックマン・コールター社製）の入ったビーカーに、測定濃度５〜１０％になるまでピペットにて注入し、測定機カウントを２５００個に設定して測定する。なお、マルチサイザー３のアパチャー径は５０μｍのものを使用する。
【００２６】
〔トナー粒子の粒度分布〕
本発明に係るトナー粒子は、その体積基準の粒度分布における変動係数（ＣＶ値）が２％以上、２１％以下のものが好ましく、より好ましくは５％以上、１５％以下のものである。
体積基準の粒度分布における変動係数（ＣＶ値）は、トナー粒子の粒度分布における分散度を体積基準で表したもので、下記式によって定義される。
式）ＣＶ値（％）＝（個数粒度分布における標準偏差）／（個数粒度分布におけるメディアン径（Ｄ５０ｖ））×１００
このＣＶ値の値が小さい程、粒度分布がシャープであることを示し、トナー粒子の大きさが揃っていることを意味する。すなわち、ＣＶ値が上記範囲にあることにより、大きさの揃ったトナー粒子が得られることになるので、デジタル方式による画像形成で求められる微細なドット画像や細線をより高精度に再現することが可能である。また、写真画像を形成する場合において、大きさの揃った小径トナーを用いることにより、印刷インクで作製された画像レベルまたはそれ以上の高画質の写真画像を形成することができる。
【００２７】
〔トナーの軟化点温度〕
本発明に係るトナーは、その軟化点温度（Ｔｓｐ）が７０℃以上、１１０℃以下となるものが好ましく、７０℃以上、１００℃以下となるものがより好ましい。本発明に係るトナーに使用される着色剤は、熱の影響を受けてもスペクトルが変化することのない安定した性質を有するものであるが、軟化点を上記範囲とすることで定着時にトナーに加わる熱の影響をより低減させることができ、従って、着色剤に負担をかけずに画像形成を行うことができるので、より広く安定した色再現性を発現させることが期待される。
また、トナーの軟化点を上記範囲とすることにより、従来技術よりも低い温度でトナー画像定着が行えることにより、電力消費が低減されるので、環境に対する負荷を軽減することができる。
【００２８】
なお、トナーの軟化点温度は、例えば、以下の方法を単独で、または、２種以上を組み合わせることにより制御することができる。
（１）結着樹脂の形成に用いる単量体の種類、組成比を調節する方法。
（２）連鎖移動剤の種類、添加量により結着樹脂の分子量を調節する方法。
（３）ワックス等の種類、添加量を調節する方法。
【００２９】
また、トナーの軟化点温度の測定方法は、具体的には「フローテスターＣＦＴ−５００」（島津製作所社製）を用い、高さ１０ｍｍの円柱形状に成形し、昇温速度６℃／分で加熱しながらプランジャーより１．９６×１０6 Ｐａの圧力を加え、直径１ｍｍ、長さ１ｍｍのノズルから押し出すようにし、これにより当該フローテスターのプランジャー降下量−温度間の曲線（軟化流動曲線）を描き、最初に流出する温度を溶融開始温度、降下量５ｍｍに対する温度を軟化点温度とする。
【００３０】
〔トナーの製造方法〕
本発明に係るトナーは、少なくとも結着樹脂と着色剤を含有してなる粒子（以下、「着色粒子」ともいう。）より構成されるものである。本発明に係るトナーを製造する方法は、特に限定されるものではなく、従来のトナーの製造方法により作製することが可能である。すなわち、混練、粉砕、分級工程を経てトナーを作製するいわゆる粉砕法によるトナーの製造方法、重合性単量体を重合させ、同時に、形状や大きさを制御しながら粒子形成を行ういわゆる重合トナーの製造方法（たとえば、乳化重合法、懸濁重合法、ポリエステル伸長法等）を適用することにより作製することができる。
【００３１】
なお、粉砕法により本発明に係るトナーを製造する場合においては、混練物の温度を１３０℃以下に維持した状態で作製を行うことが好ましい。これは、混練物に加える温度が１３０℃を超えると、混練物に加えられた熱の作用で混練物中における着色剤の凝集状態に変動を与え、均一な凝集状態を維持できなくなるおそれがあるためである。仮に、凝集状態にバラツキが発生すると、作製されたトナーの色調にバラツキが生じることになり、色濁りの原因となることが懸念される。
【００３２】
次に、本発明に係るトナー粒子を構成する結着樹脂、ワックス等について、具体例を挙げて説明する。
【００３３】
先ず、本発明に係るトナー粒子を構成する結着樹脂は、特に限定されるものではないが、下記に記載されるビニル系単量体と呼ばれる重合性単量体を重合して形成される重合体がその代表的なものである。また、結着樹脂を構成する重合体は、少なくとも１種の重合性単量体を重合して得られる重合体を構成成分とするものであり、これらビニル系単量体を単独または複数種類を組み合わせて作製した重合体とすることができる。
【００３４】
以下に、ビニル系の重合性単量体の具体例を示す。
例えば、
（１）スチレンまたはスチレン誘導体
スチレン、ｏ−メチルスチレン、ｍ−メチルスチレン、ｐ−メチルスチレン、α−メチルスチレン、ｐ−クロロスチレン、３，４−ジクロロスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン等
（２）メタクリル酸エステル誘導体
メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチル等
（３）アクリル酸エステル誘導体
アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニル等
（４）オレフィン類
エチレン、プロピレン、イソブチレン等
（５）ビニルエステル類
プロピオン酸ビニル、酢酸ビニル、ベンゾエ酸ビニル等
（６）ビニルエーテル類
ビニルメチルエーテル、ビニルエチルエーテル等
（７）ビニルケトン類
ビニルメチルケトン、ビニルエチルケトン、ビニルヘキシルケトン等
（８）Ｎ−ビニル化合物類
Ｎ−ビニルカルバゾール、Ｎ−ビニルインドール、Ｎ−ビニルピロリドン等
（９）その他
ビニルナフタレン、ビニルピリジン等のビニル化合物類、アクリロニトリル、メタクリロニトリル、アクリルアミド等のアクリル酸またはメタクリル酸誘導体等
が挙げられる。
【００３５】
また、結着樹脂を構成するビニル系の重合性単量体には、以下に示すイオン性解離基を有するものも使用することができる。特に、本発明に係るシアン着色剤は弱アルカリ性を有しており、カルボキシル基、スルフォン酸基、リン酸基等のイオン性解離基を単量体の側鎖に有するものを使用した場合において、より結着樹脂中での分散性を向上させることができるので好ましい。具体的には、以下のものが挙げられる。
【００３６】
先ず、カルボキシル基を有するものとしては、例えば、アクリル酸、メタクリル酸、マレイン酸、イタコン酸、ケイ皮酸、フマル酸、マレイン酸モノアルキルエステル、イタコン酸モノアルキルエステル等が挙げられる。また、スルフォン酸基を有するものとしては、例えば、スチレンスルフォン酸、アリルスルフォコハク酸、２−アクリルアミド−２−メチルプロパンスルフォン酸等が挙げられ、リン酸基を有するものとしてはアシドホスホオキシエチルメタクリレート等が挙げられる。
【００３７】
また、以下に示す多官能性ビニル類を使用することにより、架橋構造の結着樹脂を作製することも可能である。以下に、多官能性ビニル類の具体例を示す。
例えば、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレート等が挙げられる。
【００３８】
本発明に係るトナー粒子にはワックスを含有することができる。具体的には、以下に示す様な公知のものが挙げられる。
例えば、
（１）ポリオレフィン系ワックス
ポリエチレンワックス、ポリプロピレンワックス等
（２）長鎖炭化水素系ワックス
パラフィンワックス、サゾールワックス等
（３）ジアルキルケトン系ワックス
ジステアリルケトン等
（４）エステル系ワックス
カルナウバワックス、モンタンワックス、トリメチロールプロパントリベヘネート、ペンタエリスリトールテトラミリステート、ペンタエリスリトールテトラステアレート、ペンタエリスリトールテトラベヘネート、ペンタエリスリトールジアセテートジベヘネート、グリセリントリベヘネート、１，１８−オクタデカンジオールジステアレート、トリメリット酸トリステアリル、ジステアリルマレエート等
（５）アミド系ワックス
エチレンジアミンジベヘニルアミド、トリメリット酸トリステアリルアミド等
が挙げられる。
【００３９】
ワックスの融点は、通常４０〜１２５℃であり、好ましくは５０〜１２０℃、さらに好ましくは６０〜９０℃である。融点を上記範囲内にすることにより、トナーの耐熱保存性が確保されるとともに、低温で定着を行う場合でもコールドオフセットなどを起こさずに安定して画像形成を行うことができる。また、トナー中のワックス含有量は、１質量％〜３０質量％であること好ましく、さらに好ましくは５質量％〜２０質量％である。
【００４０】
本発明に係るトナーは、その製造工程で外部添加剤（以下、「外添剤」という。）として数平均一次粒径が４〜８００ｎｍの無機微粒子、有機微粒子等の粒子を添加することができる。
【００４１】
外添剤を添加することにより、トナーの流動性や帯電性が改良され、また、クリーニング性の向上等が実現される。外添剤の種類は特に限定されるものではなく、例えば、無機微粒子、有機微粒子および滑剤が挙げられる。
無機微粒子としては、従来公知のものを使用することが可能で、例えば、シリカ、チタニア、アルミナ、チタン酸ストロンチウム微粒子等が好ましいものとして挙げられる。また、必要に応じてこれらの無機微粒子を疎水化処理したものも使用可能である。
【００４２】
シリカ微粒子の具体例としては、例えば、日本アエロジル社製の市販品Ｒ−８０５、Ｒ−９７６、Ｒ−９７４、Ｒ−９７２、Ｒ−８１２、Ｒ−８０９、ヘキスト社製のＨＶＫ−２１５０、Ｈ−２００、キャボット社製の市販品ＴＳ−７２０、ＴＳ−５３０、ＴＳ−６１０、Ｈ−５、ＭＳ−５等が挙げられる。
チタニア微粒子としては、例えば、日本アエロジル社製の市販品Ｔ−８０５、Ｔ−６０４、テイカ社製の市販品ＭＴ−１００Ｓ、ＭＴ−１００Ｂ、ＭＴ−５００ＢＳ、ＭＴ−６００、ＭＴ−６００ＳＳ、ＪＡ−１、富士チタン社製の市販品ＴＡ−３００ＳＩ、ＴＡ−５００、ＴＡＦ−１３０、ＴＡＦ−５１０、ＴＡＦ−５１０Ｔ、出光興産社製の市販品ＩＴ−Ｓ、ＩＴ−ＯＡ、ＩＴ−ＯＢ、ＩＴ−ＯＣ等が挙げられる。
アルミナ微粒子としては、例えば、日本アエロジル社製の市販品ＲＦＹ−Ｃ、Ｃ−６０４、石原産業社製の市販品ＴＴＯ−５５等が挙げられる。
【００４３】
また、有機微粒子としては、数平均一次粒子径が１０〜２０００ｎｍ程度の球形の有機微粒子を使用することができる。具体的には、スチレンやメチルメタクリレートなどの単独重合体やこれらの共重合体を挙げることができる。
【００４４】
本発明に係るトナーには、クリーニング性や転写性をさらに向上させるために滑剤を添加することができる。具体的には、例えば、高級脂肪酸の金属塩が挙げられる。高級脂肪酸の金属塩としては、ステアリン酸の亜鉛、アルミニウム、銅、マグネシウム、カルシウム等の塩、オレイン酸の亜鉛、マンガン、鉄、銅、マグネシウム等の塩、パルミチン酸の亜鉛、銅、マグネシウム、カルシウム等の塩、リノール酸の亜鉛、カルシウム等の塩、リシノール酸の亜鉛、カルシウム等の塩が挙げられる。
【００４５】
以上のような外添剤、滑剤の添加量は、トナー全体に対して０．１〜１０．０質量％であることが好ましい。また、外添剤、滑剤の添加方法としては、タービュラーミキサー、ヘンシェルミキサー、ナウターミキサー、Ｖ型混合機などの種々の公知の混合装置を使用して添加する方法が挙げられる。
【００４６】
本発明に係るトナーは、キャリアとトナーとにより構成される二成分現像剤として、また、トナーのみから構成される非磁性一成分現像剤として使用することができる。
本発明に係るトナーを二成分現像剤として使用する場合、たとえば、後述するタンデム型の画像形成装置を用いて、高速でのフルカラー画像を形成することができる。
【００４７】
また、二成分現像剤として使用する際に用いられる磁性粒子であるキャリアは、例えば、鉄、フェライト、マグネタイト等の金属、それらの金属とアルミニウム、鉛等の金属との合金等の従来から公知の材料を使用することが可能である。これらの中ではフェライト粒子が好ましい。
【００４８】
キャリアの体積平均粒径は、１５〜１００μｍであること好ましく、より好ましくは２５〜８０μｍである。
【００４９】
また、キャリアを使用せずに画像形成を行う非磁性一成分現像剤として使用する場合、画像形成時にトナーは帯電部材や現像ローラ面に摺擦、押圧して帯電が行われる。非磁性一成分現像方式による画像形成は、現像装置の構造を簡略化できるので、画像形成装置全体をコンパクト化できるメリットがある。従って、本発明に係るトナーを非磁性一成分現像剤として使用すると、コンパクトな画像形成装置によってフルカラーの画像形成が実現され、スペース的に制限のある作業環境でも色再現性に優れたフルカラー画像の形成が可能である。
【００５０】
〔画像形成方法〕
本発明の画像形成方法は、少なくとも４種のトナーからなるフルカラートナーキットを用いることにより、フルカラーの画像を形成することができる。
【００５１】
〔フルカラートナーキット〕
本発明に係るフルカラートナーキットは、少なくとも結着樹脂と着色剤とを含有するトナー粒子よりなる、静電荷像現像用イエロートナー（以下、単に「イエロートナー」ともいう。）、静電荷像現像用マゼンタトナー（以下、単に「マゼンタトナー」ともいう。）、静電荷像現像用シアントナー（以下、単に「シアントナー」ともいう。）および静電荷像現像用ブラックトナー（以下、単に「ブラックトナー」ともいう。）の少なくとも４種のトナーから構成され、前記シアントナーに用いられる着色剤は、Ｃ．Ｉ．ソルベントブルー６３を含有するものである。
【００５２】
〔イエロー着色剤〕
本発明に係るフルカラートナーキットに用いられるイエロートナー用のイエロー着色剤としては、具体的には、染料としてはＣ．Ｉ．ソルベントイエロー１９、同４４、同７７、同７９、同８１、同８２、同９３、同９８、同１０３、同１０４、同１１２、同１６２など、顔料としてはＣ．Ｉ．ピグメントイエロー１４、同１７、同７４、同９３、同９４、同１３８、同１５５、同１８０、同１８５などを用いることができ、またこれらの混合物も用いることができる。
【００５３】
〔マゼンタ着色剤〕
本発明に係るフルカラートナーキットに用いられるマゼンタトナー用のマゼンタ着色剤としては、具体的には、染料としてはＣ．Ｉ．ソルベントレッド１、同４９、同５２、同５８、同６３、同１１１、同１２２など、顔料としてはＣ．Ｉ．ピグメントレッド５、同４８：１、同５３：１、同５７：１、同１２２、同１３９、同１４４、同１４９、同１６６、同１７７、同１７８、同２２２などを用いることができ、これらの混合物も用いることができる。
【００５４】
〔黒着色剤〕
本発明に係るフルカラートナーキットに用いられるブラックトナー用の着色剤としては、具体的にはカーボンブラック、磁性体、チタンブラックなどを使用することができ、カーボンブラックとしてはチャンネルブラック、ファーネスブラック、アセチレンブラック、サーマルブラック、ランプブラックなどが使用される。磁性体としては鉄、ニッケル、コバルトなどの強磁性金属、これらの金属を含む合金、フェライト、マグネタイトなどの強磁性金属の化合物、強磁性金属を含まないが熱処理することにより強磁性を示す合金、例えばマンガン−銅−アルミニウム、マンガン−銅−錫などのホイスラー合金と呼ばれる種類の合金、二酸化クロムなどを用いることができる。
【００５５】
これらのイエロー着色剤、マゼンタ着色剤およびブラック着色剤は、トナー粒子中に数平均一次粒子径で、概ね１０〜２００ｎｍ程度で分散されていることが好ましい。
【００５６】
これらの着色剤の含有量は、それぞれトナー中に１〜１０質量％で含有されていることが好ましく、より好ましくは２〜８質量％である。着色剤の含有量が、１質量％未満の場合においては、トナーの着色力が不足するおそれがある。一方、着色剤の含有量が、１０質量％を超える場合においては、着色剤の遊離やキャリアなどへの付着が発生し、帯電性に影響を与えるおそれがある。
【００５７】
〔シアン着色剤〕
本発明に係るフルカラートナーキットに用いられるシアントナー用のシアン着色剤としては、Ｃ．Ｉ．ソルベントブルー６３を含有する構成とされ、上述したシアン着色剤と同様の構成とすることができる。
【００５８】
これらの着色剤を用いたイエロートナー、マゼンタトナーおよびブラックトナーと本発明に係るＣ．Ｉ．ソルベントブルー６３を含有するシアントナーとからなるフルカラートナーキットを用いることにより、フルカラー画像を形成することができる。
【００５９】
以下、本発明に係るトナーを二成分系現像剤として用いる場合の画像形成方法について説明する。
【００６０】
図１は、本発明に用いられる画像形成装置の構成の一例を示す概略図である。
この画像形成装置４０は、タンデム型のフルカラー画像形成装置であって、ベルト状の中間転写体４６に沿って設けられた複数の画像形成ユニット５０Ｙ，５０Ｍ，５０Ｃ，５０Ｋと、給紙カセット４２と、定着装置４９とを備えているものである。図１において、４１は操作部であり、４７Ｙ，４７Ｍ，４７Ｃ，４７Ｋは、各色のトナーカートリッジである。
【００６１】
画像形成ユニット５０Ｙは、イエローのトナー像を形成するものであって、感光体５１Ｙを備え、この感光体５１Ｙの周囲に帯電手段５２Ｙ、露光手段５３Ｙ、現像装置５４Ｙ、１次転写手段５７Ｙ、クリーニング手段５８Ｙが配置されて構成されている。
【００６２】
画像形成ユニット５０Ｍ，５０Ｃ，５０Ｋは、各々、イエローのトナー像を形成する代わりにマゼンタ、シアン、黒色のトナー像を形成する他は、画像形成ユニット５０Ｙと同様の構成を有する。
ここで、画像形成ユニット５０Ｙによれば黄色のトナー像が形成され、画像形成ユニット５０Ｍによればマゼンタ色のトナー像が形成され、画像形成ユニット５０Ｃによれば、シアン色のトナー像が形成され、画像形成ユニット５０Ｋによれば黒色のトナー像が形成される。
【００６３】
中間転写体４６は、複数の支持ローラ４６Ａ，４６Ｂ，４６Ｃに張架され、循環移動可能に支持されている。
【００６４】
この画像形成装置４０においては、画像形成ユニット５０Ｙ，５０Ｍ，５０Ｃ，５０Ｋより形成された各色のトナー像が、循環移動する中間転写体４６上に１次転写手段５７Ｙ，５７Ｍ，５７Ｃ，５７Ｋにより逐次１次転写され、重畳されてカラートナー像が形成される。
一方、給紙カセット４２内に収容された画像支持体Ｐが、給紙ローラ４３により１枚ずつ給紙され、レジストローラ４４によって２次転写手段５７Ａに搬送され、当該画像支持体Ｐ上にカラートナー像が２次転写される。
次いで、画像支持体Ｐが定着装置４９に搬送されて定着処理が行われ、その後、排紙ローラ４５に挟持されて機外の排紙トレイ４８上に排出される。
【００６５】
また、二次転写手段５７Ａにより画像支持体Ｐにカラートナー像を転写した後、画像支持体Ｐを曲率分離した中間転写体４６は、クリーニング手段５９により残留トナーが除去される。
【００６６】
本発明の画像形成方法は、上述した画像形成装置による画像形成方法に限られるものではなく、例えば、非磁性一成分現像剤を用いる画像形成装置によっても形成することができる。
【００６７】
本発明によれば、着色剤としてＣ．Ｉ．ソルベントブルー６３を用いることにより、形成されるカラー画像が色濁りのない鮮やかな色調を有するものとなり、かつ、形成される画像が長期間の間にわたって安定した耐光性を有するものとなる。
【００６８】
また、本発明によれば、少なくとも４種のトナーからなるフルカラートナーキットを用いる画像形成方法において、静電荷像現像用シアントナーの着色剤としてＣ．Ｉ．ソルベントブルー６３を用いることにより、静電荷像現像用シアントナーによって形成される一次色による画像が色濁りのない鮮やかな色調を有するものとなることから、当該静電荷像現像用シアントナーと他色のカラートナーとを重ね合わせて形成される二次色による画像についても、鮮やかな色調を有するものとなる。さらに、色調の向上により、写真画像における色再現に最適な色相角を発現するものとなる。
【実施例】
【００６９】
以下、本発明の具体的な実施例について説明するが、本発明はこれらに限定されるものではない。
【００７０】
〔シアントナー作製例１：混練・粉砕法によるトナーの作製〕
下記トナー構成物を「ヘンシェルミキサー」（三井三池鉱業社製）に投入し、撹拌羽根の周速を２５ｍ／秒に設定して５分間混合処理した。
・ポリエステル樹脂                                              １００質量部
（ビスフェノールＡ−エチレンオキサイド付加物、テレフタル酸、トリメリット酸の縮合物  重量平均分子量２０，０００）
・Ｃ．Ｉ．ソルベントブルー６３                                      ５質量部
・ワックス（ペンタエリスリトールテトラステアレート）                ６質量部
・荷電制御剤（ジベンジル酸ホウ素）                                  １質量部
混合物を二軸押出混練機で混練し、次いで、ハンマーミルで粗粉砕した後、「ターボミル粉砕機」（ターボ工業社製）で粉砕処理し、さらに、コアンダ効果を利用した気流分級機で微粉分級処理を行うことで、体積基準のメディアン径が５．５μｍのシアントナー粒子〔１〕を得た。
次に、シアントナー粒子〔１〕に下記外添剤を添加して、ヘンシェルミキサーにて外添処理を行い、シアントナー〔１〕を作製した。
・ヘキサメチルシラザン処理したシリカ（数平均一次粒径１２ｎｍ）  ０．６質量部
・ｎ−オクチルシラン処理した二酸化チタン（数平均一次粒径２４ｎｍ）０．８質量部
なお、ヘンシェルミキサーによる外添処理は、撹拌羽根の周速３５ｍ／秒、処理温度３５℃、処理時間１５分間の条件の下で行った。
【００７１】
〔シアントナー作製例２：乳化会合法によるトナーの作製〕
（１）着色剤微粒子分散液〔１〕の調製
ｎ−ドデシル硫酸ナトリウム１１．５質量部をイオン交換水１６０質量部に投入し、溶解、撹拌して界面活性剤水溶液を調製した。この界面活性剤水溶液中に、Ｃ．Ｉ．ソルベントブルー６３の４質量部を徐々に添加し、「クリアミックスＷモーションＣＬＭ−０．８」（エムテクニック社製）を用いて分散処理を行って、着色剤微粒子〔１〕を含有する着色剤微粒子分散液〔１〕を調製した。
着色剤微粒子〔１〕は、体積基準のメディアン径が９８ｎｍであった。なお、体積基準のメディアン径は、「ＭＩＣＲＯＴＲＡＣ  ＵＰＡ−１５０」（ＨＯＮＥＹＷＥＬＬ社製）を用い、下記測定条件下で測定したものである。
・サンプル屈折率    １．５９
・サンプル比重      １．０５（球状粒子換算）
・溶媒屈折率        １．３３
・溶媒粘度          ０．７９７Ｐａ・ｓ（３０℃）、１．００２Ｐａ・ｓ（２０℃）
・零点調整          測定セルにイオン交換水を投入し調製した。
【００７２】
（２）コア部用樹脂粒子〔１〕の作製
下記に示す第１段重合、第２段重合および第３段重合を経て多層構造を有するコア部用樹脂粒子〔１〕を作製した。
（ａ）第１段重合
撹拌装置、温度センサ、冷却管、窒素導入装置を取り付けた反応容器に下記構造式（１）に示すアニオン系界面活性剤４質量部をイオン交換水３０４０質量部とともに投入し、界面活性剤水溶液を調製した。
構造式（１）    Ｃ10Ｈ21（ＯＣＨ2 ＣＨ2 ）2 ＳＯ3 Ｎａ
上記界面活性剤水溶液中に、過硫酸カリウム（ＫＰＳ）１０質量部をイオン交換水４００質量部に溶解させた重合開始剤溶液を添加し、温度を７５℃に昇温させた後、下記化合物よりなる単量体混合液を１時間かけて反応容器中に滴下した。
・スチレン                                                      ５３２質量部
・ｎ−ブチルアクリレート                                        ２００質量部
・メタクリル酸                                                    ６８質量部
・ｎ−オクチルメルカプタン                                    １６．４質量部
上記単量体混合液を滴下後、この系を７５℃にて２時間にわたり加熱、撹拌することにより重合（第１段重合）を行い、樹脂粒子〔Ａ１〕を作製した。なお、第１段重合で作製した樹脂粒子〔Ａ１〕の重量平均分子量は１６，５００だった。
【００７３】
（ｂ）第２段重合
撹拌装置を取り付けたフラスコ内に下記化合物からなる単量体混合液を投入し、続いて、ワックスとしてパラフィンワックス「ＨＮＰ−５７」（日本精蝋社製）９３．８質量部を添加し、９０℃に加温して溶解させた。この様にして単量体溶液を調製した。
・スチレン                                                  １０１．１質量部
・ｎ−ブチルアクリレート                                      ６２．２質量部
・メタクリル酸                                                １２．３質量部
・ｎ−オクチルメルカプタン                                    １．７５質量部
一方、前記アニオン系界面活性剤３質量部をイオン交換水１５６０質量部に溶解させた界面活性剤水溶液を調製し、９８℃に加熱した。この界面活性剤水溶液中に樹脂粒子〔Ａ１〕を３２．８質量部（固形分換算）添加し、さらに、上記パラフィンワックスを含有する単量体溶液を添加した後、循環経路を有する機械式分散機「クレアミックス」（エムテクニック社製）で８時間混合分散した。前記混合分散により分散粒子径が３４０ｎｍの乳化粒子を含有する乳化粒子分散液を調製した。
次いで、前記乳化粒子分散液に過硫酸カリウム６質量部をイオン交換水２００質量部に溶解させた重合開始剤溶液を添加し、この系を９８℃にて１２時間にわたり加熱撹拌を行うことで重合（第２段重合）を行って樹脂粒子〔Ａ２〕を作製した。なお、第２段重合で作製した樹脂粒子〔Ａ２〕の重量平均分子量は２３，０００だった。
【００７４】
（ｃ）第３段重合
上記第２段重合で得られた樹脂粒子〔Ａ２〕に、過硫酸カリウム５．４５質量部をイオン交換水２２０質量部に溶解させた重合開始剤溶液を添加し、８０℃の温度条件下で、下記化合物からなる単量体混合液を１時間かけて滴下した。
・スチレン                                                  ２９３．８質量部
・ｎ−ブチルアクリレート                                    １５４．１質量部
・ｎ−オクチルメルカプタン                                    ７．０８質量部
滴下終了後、２時間にわたり加熱撹拌を行って重合（第３段重合）を行い、重合終了後、２８℃に冷却してコア部用樹脂粒子〔１〕を作製した。第３段重合で作製した。コア部用樹脂粒子〔１〕の重量平均分子量は２６，８００であった。
【００７５】
（３）シェル用樹脂粒子〔１〕の作製
コア部用樹脂粒子〔１〕の作製における第１段重合で使用された単量体混合液を以下のものに変更した以外は同様にして、重合反応及び反応後の処理を行ってシェル用樹脂粒子〔１〕を作製した。
・スチレン                                                      ６２４質量部
・２−エチルヘキシルアクリレート                                １２０質量部
・メタクリル酸                                                    ５６質量部
・ｎ−オクチルメルカプタン                                    １６．４質量部
【００７６】
（４）シアントナー〔２〕の作製
（ａ）コア部〔１〕の形成
撹拌装置、温度センサ、冷却管、窒素導入装置を取り付けた反応容器に、
・コア部用樹脂粒子〔１〕                        ４２０．７質量部（固形分換算）
・イオン交換水                                                  ９００質量部
・着色剤微粒子分散液〔１〕                                      ２００質量部
を投入、撹拌した。反応容器内の温度を３０℃に調整後、５モル／リットルの水酸化ナトリウム水溶液を添加して、ｐＨを８乃至１１に調整した。
次いで、塩化マグネシウム・６水和物２質量部をイオン交換水１０００質量部に溶解した水溶液を撹拌の下で３０℃にて１０分間かけて添加した。３分間放置後に昇温を開始し、この系を６０分間かけて６５℃まで昇温させ、上記粒子の会合を行った。この状態で「マルチサイザー３」（ベックマン・コールター社製）を用いて会合粒子の粒径測定を行い、会合粒子の体積基準のメディアン径が５．５μｍになった時に、塩化ナトリウム４０．２質量部をイオン交換水１０００質量部に溶解させた水溶液を添加して会合を停止させた。
会合停止後、さらに、熟成処理として液温を７０℃にして１時間にわたり加熱撹拌を行うことにより融着を継続させてコア部〔１〕を作製した。
コア部〔１〕の平均円形度を「ＦＰＩＡ２０００」（システックス社製）を用いて測定したところ、０．９１２だった。
【００７７】
（ｂ）シェル層の形成
次に、上記液を６５℃にしてシェル用樹脂粒子〔１〕を９６質量部添加し、さらに、塩化マグネシウム・６水和物２質量部をイオン交換水１０００質量部に溶解した水溶液を１０分間かけて添加した後、７０℃まで昇温させて１時間にわたり撹拌を行った。この様にして、コア部〔１〕の表面にシェル用樹脂粒子〔１〕を融着させた後、７５℃で２０分間熟成処理を行ってシェルを形成させた。
この後、塩化ナトリウム４０．２質量部をイオン交換水１０００質量部に溶解した水溶液を添加してシェル形成を停止した。さらに、８℃／分の速度で３０℃に冷却して生成した粒子をろ過し、４５℃のイオン交換水で繰り返し洗浄した後、４０℃の温風で乾燥することにより、コア部表面にシェル層を有するシアントナー粒子〔２〕を作製した。
【００７８】
（ｃ）外添処理
作製したシアントナー粒子〔２〕に下記外添剤を添加して、ヘンシェルミキサーにて外添処理を行い、シアントナー〔２〕を作製した。
・ヘキサメチルシラザン処理したシリカ（数平均一次粒径１２ｎｍ）  ０．６質量部
・ｎ−オクチルシラン処理した二酸化チタン（数平均一次粒径２４ｎｍ）０．８質量部
なお、ヘンシェルミキサーによる外添処理は、撹拌羽根の周速３５ｍ／秒、処理温度３５℃、処理時間１５分間の条件の下で行った。
【００７９】
〔比較用シアントナー作製例１〕
シアントナー作製例１において、「Ｃ．Ｉ．ソルベントブルー６３」の代わりに「銅フタロシアニン」を使用した他は同様にして比較用シアントナー〔１〕を作製した。
【００８０】
〔比較用シアントナー作製例２〕
シアントナー作製例２において、「Ｃ．Ｉ．ソルベントブルー６３」の代わりに「銅フタロシアニン」を使用した他は同様にして比較用シアントナー〔２〕を作製した。
【００８１】
〔イエロートナー作製例１〕
シアントナー作製例１において「Ｃ．Ｉ．ソルベントブルー６３」の代わりに「ピグメントイエロー７４」を使用した他は同様にしてイエロートナー〔１〕を作製した。
【００８２】
〔イエロートナー作製例２〕
シアントナー作製例２において「Ｃ．Ｉ．ソルベントブルー６３」の代わりに「ピグメントイエロー７４」を使用した他は同様にしてイエロートナー〔２〕を作製した。
【００８３】
〔マゼンタトナー作製例１〕
シアントナー作製例１において「Ｃ．Ｉ．ソルベントブルー６３」の代わりに「ピグメントレッド１２２」を使用した他は同様にしてマゼンタトナー〔１〕を作製した。
【００８４】
〔マゼンタトナー作製例２〕
シアントナー作製例２において「Ｃ．Ｉ．ソルベントブルー６３」の代わりに「ピグメントレッド１２２」を使用した他は同様にしてマゼンタトナー〔２〕を作製した。
【００８５】
〔ブラックトナー作製例１〕
シアントナー作製例１において「Ｃ．Ｉ．ソルベントブルー６３」の代わりに「カーボンブラック：モーガルＬ」を使用した他は同様にしてブラックトナー〔１〕を作製した。
【００８６】
〔ブラックトナー作製例２〕
シアントナー作製例２において「Ｃ．Ｉ．ソルベントブルー６３」の代わりに「カーボンブラック：モーガルＬ」を使用した他は同様にしてブラックトナー〔２〕を作製した。
【００８７】
〔現像剤の調製〕
上記シアントナー〔１〕，〔２〕、比較用シアントナー〔１〕，〔２〕、イエロートナー〔１〕，〔２〕、マゼンタトナー〔１〕，〔２〕およびブラックトナー〔１〕，〔２〕の各々に、メチルメタクリレートとシクロヘキシルメタクリレート樹脂で被覆した体積平均粒径５０μｍのフェライトキャリアを混合し、トナー濃度が６％のシアン現像剤〔１〕，〔２〕、比較用シアン現像剤〔１〕，〔２〕、イエロー現像剤〔１〕，〔２〕、マゼンタ現像剤〔１〕，〔２〕およびブラック現像剤〔１〕，〔２〕を調製した。
【００８８】
〔実施例１、２および比較例１、２〕
表１に示す組み合わせの現像剤を、図１に示す画像形成装置に対応する市販の複合プリンタ「ｂｉｚｈｕｂ  Ｐｒｏ  Ｃ５００」（コニカミノルタビジネステクノロジーズ（株）製）に装填して、下記の評価を行った。
【００８９】
（フルカラー画像の色再現範囲の評価）
温度２０℃、湿度５０％ＲＨの環境下において、イエロー単色（Ｙ）、マゼンタ単色（Ｍ）、シアン単色（Ｃ）、レッド（Ｒ）、ブルー（Ｂ）およびグリーン（Ｇ）のそれぞれのベタ画像（２ｃｍ×２ｃｍ）を形成し、その色域をａ* ―ｂ* 座標に表し、その面積を測定した。比較例１のＹ／Ｍ／Ｃ／Ｒ／Ｂ／Ｇの色域で構成された面積を１００として色再現範囲の評価を行った。結果を表１に示す。
【００９０】
（耐光性の評価）
１０ｃｍ×１０ｃｍのシアン画像を形成し、この画像を「キセノンウェザーメーターＸＬ７５」（スガ試験機株式会社製）を用いて、キセノンランプ７万ルクスの照射条件にて４８０時間照射を行い、照射前後での反射濃度の変化率を測定した。結果を表１に示す。
【００９１】
【表１】
2010160172.tif 000003
【００９２】
以上のように、本発明に係る実施例によれば、比較例に比べ色再現範囲の拡大を図ることができ、かつ耐光性に優れた画像を形成することが確認された。
【符号の説明】
【００９３】
４０      画像形成装置
４１      操作部
４２      給紙カセット
４３      給紙ローラ
４４      レジストローラ
４５      排紙ローラ
４６      中間転写体
４６Ａ，４６Ｂ，４６Ｃ              支持ローラ
４７Ｙ，４７Ｍ，４７Ｃ，４７Ｋ      トナーカートリッジ
４８      排紙トレイ
４９      定着装置
５０Ｙ，５０Ｍ，５０Ｃ，５０Ｋ      画像形成ユニット
５１Ｙ    感光体
５２Ｙ    帯電手段
５３Ｙ    露光手段
５４Ｙ    現像装置
５７Ｙ    １次転写手段
５７Ａ    ２次転写手段
５８Ｙ    クリーニング手段
５９      クリーニング手段
Ｐ        画像支持体
【図１】
2010160172.tif 000004